(57)【要約】【課題】  充電保存時による容量劣化を抑制することができる電池を提供する。【解決手段】  正極１２と負極１４とが電解質が含浸されたセパレータ１５を介して積層されている。負極１４の容量は、Ｌｉの吸蔵・離脱による容量成分と、Ｌｉの析出・溶解による容量成分とを含み、かつその和で表される。正極１２には正極活物質に加えて炭酸塩が添加されており、この炭酸塩が電解質に溶解して負極１４の表面に被膜１４Ｃを形成する。これにより、負極１４の表面に析出したＬｉ金属が電解質などと反応して、容量が劣化してしまうことを抑制することができる。【選択図】        図１
2005197174.tif 000002
【特許請求の範囲】
【請求項１】
正極および負極と共に電解質を備え、負極の容量が、軽金属の吸蔵および離脱による容量成分と、軽金属の析出および溶解による容量成分とを含み、かつその和により表される電池であって、
前記正極は、正極活物質と、炭酸塩とを含むことを特徴とする電池。
【請求項２】
前記炭酸塩として、炭酸リチウム，炭酸カリウムおよび炭酸ナトリウムからなる群のうちの少なくとも１種を含むことを特徴とする請求項１記載の電池。
【請求項３】
正極および負極と共に電解質を備え、負極の容量が、軽金属の吸蔵および離脱による容量成分と、軽金属の析出および溶解による容量成分とを含み、かつその和により表される電池であって、
前記負極は、表面に炭酸塩を含む被膜を有することを特徴とする電池。
【請求項４】
前記被膜は炭酸リチウムを含むことを特徴とする請求項３記載の電池。
【請求項５】
正極および負極と共に電解質を備え、負極の容量が、軽金属の吸蔵および離脱による容量成分と、軽金属の析出および溶解による容量成分とを含み、かつその和により表される電池であって、
前記電解質は、炭酸イオンを含むことを特徴とする電池。
【発明の詳細な説明】
【技術分野】
【０００１】
本発明は、負極の容量が、軽金属の吸蔵および離脱による容量成分と、軽金属の析出および溶解による容量成分とを含み、かつその和により表される電池に関する。
【背景技術】
【０００２】
電子機器の小型化に伴い、高エネルギー密度を得ることができる電池の開発が要求されている。高エネルギー密度を得ることができる二次電池としては、負極にリチウム金属を用い、負極反応にリチウム金属の析出および溶解反応を利用したリチウム金属二次電池がある。しかし、リチウム金属二次電池は、充放電を繰り返した際の放電容量の劣化が大きく、その実用化は現状では非常に困難である。この容量劣化は、リチウム金属二次電池が負極においてリチウム金属の析出・溶解反応を利用していることに基づいており、充放電に伴い、析出したリチウム金属が電極から脱落したり、電解質と反応することにより失活してしまうことが原因と考えられる。
【０００３】
そこで、本出願人は、負極の容量がリチウム（Ｌｉ）の吸蔵および離脱による容量成分と、リチウム金属の析出および溶解による容量成分とを含み、かつその和により表される二次電池を新たに開発した（例えば、特許文献１参照。）。これは、負極にリチウムイオンを吸蔵および離脱することが可能な炭素材料を用い、充電の途中において炭素材料の表面にリチウム金属を析出させるようにしたものである。この二次電池によれば、高エネルギー密度を達成しつつ、充放電サイクル特性を向上させることが期待できる。
【特許文献１】国際公開第０１／２２５１９号パンフレット
【発明の開示】
【発明が解決しようとする課題】
【０００４】
しかしながら、この二次電池においても、リチウムの析出・溶解反応を利用しているので、充電をした状態、すなわち負極の表面にリチウム金属を析出させた状態で保存すると、表面のリチウム金属が電解質と反応して失活してしまい、容量が劣化してしまうという問題があった。
【０００５】
本発明はかかる問題点に鑑みてなされたもので、その目的は、充電保存時における容量劣化を抑制することができる電池を提供することにある。
【課題を解決するための手段】
【０００６】
本発明による第１の電池は、正極および負極と共に電解質を備え、負極の容量が、軽金属の吸蔵および離脱による容量成分と、軽金属の析出および溶解による容量成分とを含み、かつその和により表されるものであって、正極は、正極活物質と、炭酸塩とを含むものである。
【０００７】
本発明による第２の電池は、正極および負極と共に電解質を備え、負極の容量が、軽金属の吸蔵および離脱による容量成分と、軽金属の析出および溶解による容量成分とを含み、かつその和により表されるものであって、負極は、表面に炭酸塩を含む被膜を有するものである。
【０００８】
本発明による第３の電池は、正極および負極と共に電解質を備え、負極の容量が、軽金属の吸蔵および離脱による容量成分と、軽金属の析出および溶解による容量成分とを含み、かつその和により表されるものであって、電解質は、炭酸イオンを含むものである。
【発明の効果】
【０００９】
本発明の第１の電池によれば、正極に炭酸塩を含むようにしたので、炭酸塩が電解質に溶けだして負極の表面に被膜を形成することができる。よって、充電した状態で保存しても、負極に析出したリチウム金属と電解質との副反応を抑制することができ、充電保存時における容量劣化を抑制することができる。
【００１０】
本発明の第２の電池によれば、負極の表面に炭酸塩を含む被膜を有するようにしたので、充電した状態で保存しても、負極に析出したリチウム金属と電解質との副反応を抑制することができ、充電保存時における容量劣化を抑制することができる。
【００１１】
本発明による第３の電池によれば、電解質に炭酸イオンを含むようにしたので、負極の表面に炭酸イオンを含む被膜を形成することができる。よって、充電した状態で保存しても、負極に析出したリチウム金属と電解質との副反応を抑制することができ、充電保存時における容量劣化を抑制することができる。
【発明を実施するための最良の形態】
【００１２】
以下、本発明の実施の形態について、図面を参照して詳細に説明する。
【００１３】
図１は本発明の一実施の形態に係る二次電池の断面構造を表すものである。この二次電池は、いわゆるコイン型といわれるものであり、外装缶１１の内部に収容された円板状の正極１２と外装カップ１３の内部に収容された円板状の負極１４とが、電解質を含浸させたセパレータ１５を介して積層されたものである。外装缶１１および外装カップ１３の周縁部は絶縁性のガスケット１６を介してかしめることにより密閉されている。
【００１４】
外装缶１１は、例えば、ステンレスを母材とし内側をアルミニウム（Ａｌ）でコーティングしたものにより構成されている。外装カップ１３は、例えば、ステンレスにより構成されている。
【００１５】
正極１２は、例えば、対向する一対の面を有する正極集電体１２Ａの片面に正極活物質層１２Ｂが設けられた構成を有している。正極集電体１２Ａは、例えば、アルミニウム箔，ニッケル箔あるいはステンレス箔などの金属箔により構成されている。正極活物質層１２Ｂは、例えば、軽金属であるリチウムを吸蔵および離脱することが可能な正極材料を含んで構成されている。
【００１６】
リチウムを吸蔵および離脱することが可能な正極材料としては、例えば、リチウム酸化物，リチウムリン酸化物，リチウム硫化物あるいはリチウムを含む層間化合物などのリチウム含有化合物が適当であり、２種以上を混合して用いてもよい。特に、エネルギー密度を高くするには、一般式Ｌｉx ＭＯ2 で表されるリチウム複合酸化物あるいはリチウムを含んだ層間化合物が好ましい。なお、Ｍは１種類以上の遷移金属が好ましく、具体的には、コバルト（Ｃｏ），ニッケル（Ｎｉ），マンガン（Ｍｎ），鉄（Ｆｅ），アルミニウム，バナジウム（Ｖ）およびチタン（Ｔｉ）のうちの少なくとも１種が好ましい。ｘは、電池の充放電状態によって異なり、通常、０．０５≦ｘ≦１．１０の範囲内の値である。また、他にも、スピネル型結晶構造を有するＬｉＭｎ2 Ｏ4 、あるいはオリビン型結晶構造を有するＬｉＦｅＰＯ4 なども高いエネルギー密度を得ることができるので好ましい。
【００１７】
正極活物質層１２Ｂは、また、例えば導電剤を含んでおり、必要に応じて更に結着剤を含んでいてもよい。導電剤としては、例えば、黒鉛，カーボンブラックあるいはケッチェンブラックなどの炭素材料が挙げられ、１種または２種以上が混合して用いられる。また、炭素材料の他にも、導電性を有する材料であれば金属材料あるいは導電性高分子材料などを用いるようにしてもよい。結着剤としては、例えば、スチレンブタジエン系ゴム，フッ素系ゴムあるいはエチレンプロピレンジエンゴムなどの合成ゴム、またはポリフッ化ビニリデンなどの高分子材料が挙げられ、１種または２種以上が混合して用いられる。
【００１８】
正極活物質層１２Ｂは、更に、炭酸塩を含んでいることが好ましい。炭酸塩が電解質に溶解して負極１４の表面に被膜を形成することにより、負極１４における副反応を抑制することができるからである。炭酸塩の種類は限定されないが、正極１２および負極１４におい電極反応に関係する軽金属の炭酸塩を用いることが好ましい。例えば、本実施の形態に係る二次電池であれば、電極反応にリチウムを用いているので、炭酸リチウム（Ｌｉ2 ＣＯ3 ）が好ましい。溶解により発生したリチウムイオンも電極反応に利用することができる上、他の軽金属イオンの場合、リチウムを吸蔵および離脱する負極材料中に、他の軽金属イオンがトラップされ、出て来れず、その分、リチウムイオンが吸蔵および離脱するサイトが減少する等の電池反応に弊害を与える可能性がないからである。但し、炭酸カリウム（Ｋ2 ＣＯ3 ）あるいは炭酸ナトリウム（Ｎａ2 ＣＯ3 ）などを用いてもよい。
【００１９】
負極１４は、例えば、対向する一対の面を有する負極集電体１４Ａの片面に負極活物質層１４Ｂが設けられた構成を有している。負極集電体１４Ａは、例えば、銅箔，ニッケル箔あるいはステンレス箔などの金属箔により構成されている。
【００２０】
負極活物質層１４Ｂは、軽金属であるリチウムを吸蔵および離脱することが可能な負極材料のいずれか１種または２種以上を含んで構成されており、必要に応じて、例えば正極活物質層１２Ｂと同様の結着剤を含んでいてもよい。なお、本明細書において軽金属の吸蔵・離脱というのは、軽金属イオンがそのイオン性を失うことなく電気化学的に吸蔵・離脱されることを言う。これは、吸蔵された軽金属が完全なイオン状態で存在する場合のみならず、完全なイオン状態とは言えない状態で存在する場合も含む。これらに該当する場合としては、例えば、黒鉛に対する軽金属イオンの電気化学的なインタカレーション反応による吸蔵が挙げられる。また、金属間化合物を含む合金への軽金属の吸蔵、あるいは合金の形成による軽金属の吸蔵も挙げることができる。
【００２１】
リチウムを吸蔵および離脱することが可能な負極材料としては、例えば、黒鉛，難黒鉛化性炭素あるいは易黒鉛化性炭素などの炭素材料が挙げられる。これら炭素材料は、充放電時に生じる結晶構造の変化が非常に少なく、高い充放電容量を得ることができると共に、良好な充放電サイクル特性を得ることができるので好ましい。特に黒鉛は、電気化学当量が大きく、高いエネルギー密度を得ることができ好ましい。
【００２２】
黒鉛としては、例えば、真密度が２．１０ｇ／ｃｍ3 以上のものが好ましく、２．１８ｇ／ｃｍ3 以上のものであればより好ましい。なお、このような真密度を得るには、（００２）面のＣ軸結晶子厚みが１４．０ｎｍ以上であることが必要である。また、（００２）面の面間隔は０．３４０ｎｍ未満であることが好ましく、０．３３５ｎｍ以上０．３３７ｎｍ以下の範囲内であればより好ましい。
【００２３】
黒鉛は、天然黒鉛でも人造黒鉛でもよい。人造黒鉛であれば、例えば、有機材料を炭化して高温熱処理を行い、粉砕・分級することにより得られる。高温熱処理は、例えば、必要に応じて窒素（Ｎ2 ）などの不活性ガス気流中において３００℃〜７００℃で炭化し、毎分１℃〜１００℃の速度で９００℃〜１５００℃まで昇温してこの温度を０時間〜３０時間程度保持し仮焼すると共に、２０００℃以上、好ましくは２５００℃以上に加熱し、この温度を適宜の時間保持することにより行う。
【００２４】
出発原料となる有機材料としては、石炭あるいはピッチを用いることができる。ピッチには、例えば、コールタール，エチレンボトム油あるいは原油などを高温で熱分解することにより得られるタール類、アスファルトなどを蒸留（真空蒸留，常圧蒸留あるいはスチーム蒸留），熱重縮合，抽出，化学重縮合することにより得られるもの、木材還流時に生成されるもの、ポリ塩化ビニル樹脂、ポリビニルアセテート、ポリビニルブチラートまたは３，５−ジメチルフェノール樹脂がある。これらの石炭あるいはピッチは、炭化の途中最高４００℃程度において液体として存在し、その温度で保持されることで芳香環同士が縮合・多環化し、積層配向した状態となり、そののち約５００℃以上で固体の炭素前駆体、すなわちセミコークスとなる（液相炭素化過程）。
【００２５】
有機材料としては、また、ナフタレン，フェナントレン，アントラセン，トリフェニレン，ピレン，ペリレン，ペンタフェン，ペンタセンなどの縮合多環炭化水素化合物あるいはその誘導体（例えば、上述した化合物のカルボン酸，カルボン酸無水物，カルボン酸イミド）、またはそれらの混合物を用いることができる。更に、アセナフチレン，インドール，イソインドール，キノリン，イソキノリン，キノキサリン，フタラジン，カルバゾール，アクリジン，フェナジン，フェナントリジンなどの縮合複素環化合物あるいはその誘導体、またはそれらの混合物を用いることもできる。
【００２６】
なお、粉砕は、炭化，仮焼の前後、あるいは黒鉛化前の昇温過程の間のいずれで行ってもよい。これらの場合には、最終的に粉末状態で黒鉛化のための熱処理が行われる。但し、嵩密度および破壊強度の高い黒鉛粉末を得るには、原料を成型したのち熱処理を行い、得られた黒鉛化成型体を粉砕・分級することが好ましい。
【００２７】
例えば、黒鉛化成型体を作製する場合には、フィラーとなるコークスと、成型剤あるいは焼結剤となるバインダーピッチとを混合して成型したのち、この成型体を１０００℃以下の低温で熱処理する焼成工程と、焼成体に溶融させたバインダーピッチを含浸させるピッチ含浸工程とを数回繰り返してから、高温で熱処理する。含浸させたバインダーピッチは、以上の熱処理過程で炭化し、黒鉛化される。ちなみに、この場合には、フィラー（コークス）とバインダーピッチとを原料にしているので多結晶体として黒鉛化し、また原料に含まれる硫黄や窒素が熱処理時にガスとなって発生することから、その通り路に微小な空孔が形成される。よって、この空孔により、リチウムの吸蔵・離脱反応が進行し易しくなると共に、工業的に処理効率が高いという利点もある。なお、成型体の原料としては、それ自身に成型性、焼結性を有するフィラーを用いてもよい。この場合には、バインダーピッチの使用は不要である。
【００２８】
難黒鉛化性炭素としては、（００２）面の面間隔が０．３７ｎｍ以上、真密度が１．７０ｇ／ｃｍ3 未満であると共に、空気中での示差熱分析（differential thermal analysis ；ＤＴＡ）において７００℃以上に発熱ピークを示さないものが好ましい。
【００２９】
このような難黒鉛化性炭素は、例えば、有機材料を１２００℃程度で熱処理し、粉砕・分級することにより得られる。熱処理は、例えば、必要に応じて３００℃〜７００℃で炭化した（固相炭素化過程）のち、毎分１℃〜１００℃の速度で９００℃〜１３００℃まで昇温し、この温度を０〜３０時間程度保持することにより行う。粉砕は、炭化の前後、あるいは昇温過程の間で行ってもよい。
【００３０】
出発原料となる有機材料としては、例えば、フルフリルアルコールあるいはフルフラールの重合体，共重合体、またはこれらの高分子と他の樹脂との共重合体であるフラン樹脂を用いることができる。また、フェノール樹脂，アクリル樹脂，ハロゲン化ビニル樹脂，ポリイミド樹脂，ポリアミドイミド樹脂，ポリアミド樹脂，ポリアセチレンあるいはポリパラフェニレンなどの共役系樹脂、セルロースあるいはその誘導体、コーヒー豆類、竹類、キトサンを含む甲殻類、バクテリアを利用したバイオセルロース類を用いることもできる。更に、水素原子（Ｈ）と炭素原子（Ｃ）との原子数比Ｈ／Ｃが例えば０．６〜０．８である石油ピッチに酸素（Ｏ）を含む官能基を導入（いわゆる酸素架橋）させた化合物を用いることもできる。
【００３１】
この化合物における酸素の含有率は３％以上であることが好ましく、５％以上であればより好ましい。酸素の含有率は炭素材料の結晶構造に影響を与え、これ以上の含有率において難黒鉛化性炭素の物性を高めることができ、負極１４の容量を向上させることができるからである。ちなみに、石油ピッチは、例えば、コールタール，エチレンボトム油あるいは原油などを高温で熱分解することにより得られるタール類、またはアスファルトなどを、蒸留（真空蒸留，常圧蒸留あるいはスチーム蒸留），熱重縮合，抽出あるいは化学重縮合することにより得られる。また、酸化架橋形成方法としては、例えば、硝酸，硫酸，次亜塩素酸あるいはこれらの混酸などの水溶液と石油ピッチとを反応させる湿式法、空気あるいは酸素などの酸化性ガスと石油ピッチとを反応させる乾式法、または硫黄，硝酸アンモニウム，過硫酸アンモニア，塩化第二鉄などの固体試薬と石油ピッチとを反応させる方法を用いることができる。
【００３２】
なお、出発原料となる有機材料はこれらに限定されず、酸素架橋処理などにより固相炭化過程を経て難黒鉛化性炭素となり得る有機材料であれば、他の有機材料でもよい。
【００３３】
難黒鉛化性炭素としては、上述した有機材料を出発原料として製造されるものの他、特開平３−１３７０１０号公報に記載されているリン（Ｐ）と酸素と炭素とを主成分とする化合物も、上述した物性パラメータを示すので好ましい。
【００３４】
リチウムを吸蔵および離脱することが可能な負極材料としては、また、リチウムと合金を形成可能な金属元素あるいは半金属元素の単体、合金または化合物が挙げられる。これらは高いエネルギー密度を得ることができるので好ましく、特に、炭素材料と共に用いるようにすれば、高エネルギー密度を得ることができると共に、優れた充放電サイクル特性を得ることができるのでより好ましい。なお、本明細書において、合金には２種以上の金属元素からなるものに加えて、１種以上の金属元素と１種以上の半金属元素とからなるものも含める。その組織には固溶体，共晶（共融混合物），金属間化合物あるいはそれらのうちの２種以上が共存するものがある。
【００３５】
このような金属元素あるいは半金属元素としては、スズ（Ｓｎ），鉛（Ｐｂ），アルミニウム，インジウム（Ｉｎ），ケイ素（Ｓｉ），亜鉛（Ｚｎ），アンチモン（Ｓｂ），ビスマス（Ｂｉ），カドミウム（Ｃｄ），マグネシウム（Ｍｇ），ホウ素（Ｂ），ガリウム（Ｇａ），ゲルマニウム（Ｇｅ），ヒ素（Ａｓ），銀（Ａｇ），ジルコニウム（Ｚｒ），イットリウム（Ｙ）またはハフニウム（Ｈｆ）が挙げられる。これらの合金あるいは化合物としては、例えば、化学式Ｍａs Ｍｂt Ｌｉu 、あるいは化学式Ｍａp Ｍｃq Ｍｄr で表されるものが挙げられる。これら化学式において、Ｍａはリチウムと合金を形成可能な金属元素および半金属元素のうちの少なくとも１種を表し、ＭｂはリチウムおよびＭａ以外の金属元素および半金属元素のうちの少なくとも１種を表し、Ｍｃは非金属元素の少なくとも１種を表し、ＭｄはＭａ以外の金属元素および半金属元素のうちの少なくとも１種を表す。また、ｓ、ｔ、ｕ、ｐ、ｑおよびｒの値はそれぞれｓ＞０、ｔ≧０、ｕ≧０、ｐ＞０、ｑ＞０、ｒ≧０である。
【００３６】
中でも、短周期型周期表における４Ｂ族の金属元素あるいは半金属元素の単体、合金または化合物が好ましく、特に好ましいのはケイ素あるいはスズ、またはこれらの合金あるいは化合物である。これらは結晶質のものでもアモルファスのものでもよい。
【００３７】
このような合金あるいは化合物について具体的に例を挙げれば、ＬｉＡｌ，ＡｌＳｂ，ＣｕＭｇＳｂ，ＳｉＢ4 ，ＳｉＢ6 ，Ｍｇ2 Ｓｉ，Ｍｇ2 Ｓｎ，Ｎｉ2 Ｓｉ，ＴｉＳｉ2 ，ＭｏＳｉ2 ，ＣｏＳｉ2 ，ＮｉＳｉ2 ，ＣａＳｉ2 ，ＣｒＳｉ2 ，Ｃｕ5 Ｓｉ，ＦｅＳｉ2 ，ＭｎＳｉ2 ，ＮｂＳｉ2 ，ＴａＳｉ2 ，ＶＳｉ2 ，ＷＳｉ2 ，ＺｎＳｉ2 ，ＳｉＣ，Ｓｉ3 Ｎ4 ，Ｓｉ2 Ｎ2 Ｏ，ＳｉＯv （０＜ｖ≦２），ＳｎＯw （０＜ｗ≦２），ＳｎＳｉＯ3 ，ＬｉＳｉＯあるいはＬｉＳｎＯなどがある。
【００３８】
リチウムを吸蔵および離脱することが可能な負極材料としては、更に、他の金属化合物あるいは高分子材料が挙げられる。他の金属化合物としては、酸化鉄，酸化ルテニウムあるいは酸化モリブデンなどの酸化物や、あるいはＬｉＮ3 などが挙げられ、高分子材料としてはポリアセチレン，ポリアニリンあるいはポリピロールなどが挙げられる。
【００３９】
また、この二次電池では、充電の過程において、開回路電圧（すなわち電池電圧）が過充電電圧よりも低い時点で負極１４にリチウム金属が析出し始めるようになっている。つまり、開回路電圧が過充電電圧よりも低い状態において負極１４にリチウム金属が析出しており、負極１４の容量は、リチウムの吸蔵・離脱による容量成分と、リチウム金属の析出・溶解による容量成分とを含み、かつその和で表される。従って、この二次電池では、リチウムを吸蔵・離脱可能な負極材料とリチウム金属との両方が負極活物質として機能し、リチウムを吸蔵・離脱可能な負極材料はリチウム金属が析出する際の基材となっている。
【００４０】
なお、過充電電圧というのは、電池が過充電状態になった時の開回路電圧を指し、例えば、日本蓄電池工業会（電池工業会）の定めた指針の一つである「リチウム二次電池安全性評価基準ガイドライン」（ＳＢＡ  Ｇ１１０１）に記載され定義される「完全充電」された電池の開回路電圧よりも高い電圧を指す。また換言すれば、各電池の公称容量を求める際に用いた充電方法、標準充電方法、もしくは推奨充電方法を用いて充電した後の開回路電圧よりも高い電圧を指す。具体的には、この二次電池では、例えば開回路電圧が４．２Ｖの時に完全充電となり、開回路電圧が０Ｖ以上４．２Ｖ以下の範囲内の一部においてリチウムを吸蔵・離脱可能な負極材料の表面にリチウム金属が析出している。
【００４１】
これにより、この二次電池では、高いエネルギー密度を得ることができると共に、充放電サイクル特性および急速充電特性を向上させることができるようになっている。これは、負極１４にリチウム金属を析出させるという点では負極にリチウム金属あるいはリチウム合金を用いた従来のリチウム二次電池と同様であるが、リチウムを吸蔵・離脱可能な負極材料にリチウム金属を析出させるようにしたことにより、次のような利点が生じるためであると考えられる。
【００４２】
第１に、従来のリチウム二次電池ではリチウム金属を均一に析出させることが難しく、それが充放電サイクル特性を劣化させる原因となっていたが、リチウムを吸蔵・離脱可能な負極材料は一般的に表面積が大きいので、この二次電池ではリチウム金属を均一に析出させることができることである。第２に、従来のリチウム二次電池ではリチウム金属の析出・溶解に伴う体積変化が大きく、それも充放電サイクル特性を劣化させる原因となっていたが、この二次電池ではリチウムを吸蔵・離脱可能な負極材料の粒子間の隙間にもリチウム金属が析出するので体積変化が少ないことである。第３に、従来のリチウム二次電池ではリチウム金属の析出・溶解量が多ければ多いほど上記の問題も大きくなるが、この二次電池ではリチウムを吸蔵・離脱可能な負極材料によるリチウムの吸蔵・離脱も充放電容量に寄与するので、電池容量が大きいわりにはリチウム金属の析出・溶解量が小さいことである。第４に、従来のリチウム二次電池では急速充電を行うとリチウム金属がより不均一に析出してしまうので充放電サイクル特性が更に劣化してしまうが、この二次電池では充電初期においてはリチウムを吸蔵・離脱可能な負極材料にリチウムが吸蔵されるので急速充電が可能となることである。
【００４３】
これらの利点をより効果的に得るためには、例えば、開回路電圧が過充電電圧になる前の最大電圧時において負極１４に析出するリチウム金属の最大析出容量は、リチウムを吸蔵・離脱可能な負極材料の充電容量能力の０．０５倍以上３．０倍以下であることが好ましい。リチウム金属の析出量が多過ぎると従来のリチウム二次電池と同様の問題が生じてしまい、少な過ぎると充放電容量を十分に大きくすることができないからである。また、例えば、リチウムを吸蔵・離脱可能な負極材料の放電容量能力は、１５０ｍＡｈ／ｇ以上であることが好ましい。リチウムの吸蔵・離脱能力が大きいほどリチウム金属の析出量は相対的に少なくなるからである。なお、負極材料の充電容量能力は、例えば、リチウム金属を対極として、この負極材料を負極活物質とした負極について０Ｖまで定電流・定電圧法で充電した時の電気量から求められる。負極材料の放電容量能力は、例えば、これに引き続き、定電流法で１０時間以上かけて２．５Ｖまで放電した時の電気量から求められる。
【００４４】
負極１４には、また、例えば負極活物質層１４Ｂの表面に炭酸塩を含む被膜１４Ｃが形成されている。この被膜１４Ｃは、例えば、正極１２に含まれる炭酸塩が電解質に溶解して負極１４の表面において反応することにより、あるいは後述するように電解質に含まれる炭酸イオンが負極１４の表面において反応することにより形成されたものである。この二次電池では、電極反応にリチウムを用いているので、被膜１４Ｃには例えばリチウムと炭酸イオンとが反応して生成した炭酸リチウムが含まれている。
【００４５】
セパレータ１５は、例えば、ポリテトラフルオロエチレン，ポリプロピレンあるいはポリエチレンなどの合成樹脂製の多孔質膜、またはセラミック製の多孔質膜により構成されており、これら２種以上の多孔質膜を積層した構造とされていてもよい。中でも、ポリオレフィン製の多孔質膜はショート防止効果に優れ、かつシャットダウン効果による電池の安全性向上を図ることができるので好ましい。特に、ポリエチレンは、１００℃以上１６０℃以下の範囲内においてシャットダウン効果を得ることができ、かつ電気化学的安定性にも優れているので、セパレータ１５を構成する材料として好ましい。また、ポリプロピレンも好ましく、他にも化学的安定性を備えた樹脂であればポリエチレンあるいはポリプロピレンと共重合させたり、またはブレンド化することで用いることができる。
【００４６】
このポリオレフィン製の多孔質膜は、例えば、溶融状態のポリオレフィン組成物に溶融状態で液状の低揮発性溶媒を混練し、均一なポリオレフィン組成物の高濃度溶液としたのち、これをダイスにより成型し、冷却してゲル状シートとし、延伸することにより得られる。
【００４７】
低揮発性溶媒としては、例えば、ノナン，デカン，デカリン，ｐ−キシレン，ウンデカンあるいは流動パラフィンなどの低揮発性脂肪族または環式の炭化水素を用いることができる。ポリオレフィン組成物と低揮発性溶媒との配合割合は、両者の合計を１００質量％として、ポリオレフィン組成物が１０質量％以上８０質量％以下、更には１５質量％以上７０質量％以下であることが好ましい。ポリオレフィン組成物が少なすぎると、成型時にダイス出口で膨潤あるいはネックインが大きくなり、シート成形が困難となるからである。一方、ポリオレフィン組成物が多すぎると、均一な溶液を調製することが難しいからである。
【００４８】
ポリオレフィン組成物の高濃度溶液をダイスにより成型する際には、シートダイスの場合、ギャップは例えば０．１ｍｍ以上５ｍｍ以下とすることが好ましい。また、押し出し温度は１４０℃以上２５０℃以下、押し出し速度は２ｃｍ／分以上３０ｃｍ／分以下とすることが好ましい。
【００４９】
冷却は、少なくともゲル化温度以下まで行う。冷却方法としては、冷風，冷却水，その他の冷却媒体に直接接触させる方法、または冷媒で冷却したロールに接触させる方法などを用いることができる。なお、ダイスから押し出したポリオレフィン組成物の高濃度溶液は、冷却前あるいは冷却中に１以上１０以下、好ましくは１以上５以下の引取比で引き取ってもよい。引取比が大きすぎると、ネックインが大きくなり、また延伸する際に破断も起こしやすくなり、好ましくないからである。
【００５０】
ゲル状シートの延伸は、例えば、このゲル状シートを加熱し、テンター法、ロール法、圧延法あるいはこれらを組み合わせた方法により、二軸延伸で行うことが好ましい。その際、縦横同時延伸でも、逐次延伸のいずれでもよいが、特に、同時二次延伸が好ましい。延伸温度は、ポリオレフィン組成物の融点に１０℃を加えた温度以下、更には結晶分散温度以上融点未満とすることが好ましい。延伸温度が高すぎると、樹脂の溶融により延伸による効果的な分子鎖配向ができず好ましくないからであり、延伸温度が低すぎると、樹脂の軟化が不十分となり、延伸の際に破膜しやすく、高倍率の延伸ができないからである。      
【００５１】
なお、ゲル状シートを延伸したのち、延伸した膜を揮発溶剤で洗浄し、残留する低揮発性溶媒を除去することが好ましい。洗浄したのちは、延伸した膜を加熱あるいは送風により乾燥させ、洗浄溶媒を揮発させる。洗浄溶剤としては、例えば、ペンタン，ヘキサン，ヘブタンなどの炭化水素、塩化メチレン，四塩化炭素などの塩素系炭化水素、三フッ化エタンなどのフッ化炭素、またはジエチルエーテル，ジオキサンなどのエーテル類のように易揮発性のものを用いる。洗浄溶剤は用いた低揮発性溶媒に応じて選択され、単独あるいは混合して用いられる。洗浄は、揮発性溶剤に浸漬して抽出する方法、揮発性溶剤を振り掛ける方法、あるいはこれらを組み合わせた方法により行うことができる。この洗浄は、延伸した膜中の残留低揮発性溶媒がポリオレフィン組成物１００質量部に対して１質量部未満となるまで行う。
【００５２】
セパレータ１５に含浸されている電解質は、例えば有機溶剤などの非水溶媒と、この非水溶媒に溶解された電解質塩であるリチウム塩とを含む液状のいわゆる電解液を含有している。非水溶媒としては、例えば、環状炭酸エステルあるいは鎖状炭酸エステルにより代表される化合物の１種または２種以上を混合したものが好ましい。具体的には、チレンカーボネート、プロピレンカーボネート、ブチレンカーボネート、ビニレンカーボネート、γ−ブチロラクトン、γ−バレロラクトン、１，２−ジメトキシエタン、テトラヒドロフラン、２−メチルテトラヒドロフラン、１，３−ジオキソラン、４−メチル−１，３−ジオキソラン、酢酸メチル、プロピオン酸メチル、プロピオン酸エチル、ジメチルカーボネート、エチルメチルカーボネート、ジエチルカーボネート、アセトニトリル、グルタロニトリル、アジポニトリル、メトキシアセトニトリル、３−メトキシプロピロニトリル、Ｎ，Ｎ−ジメチルフォルムアミド、Ｎ−メチルピロリジノン、Ｎ−メチルオキサゾリジノン、Ｎ，Ｎ’−ジメチルイミダゾリジノン、ニトロメタン、ニトロエタン、スルホラン、ジメチルスルフォキシド、燐酸トリメチルおよびこれらの化合物の水酸基の一部または全部をフッ素基に置換したものなどが挙げられる。特に、優れた充放電容量特性および充放電サイクル特性を実現するためには、エチレンカーボネート、プロピレンカーボネート、ビニレンカーボネート、ジメチルカーボネート、エチルメチルカーボネートの少なくとも１種を用いることが好ましい。
【００５３】
リチウム塩としては、例えば、ＬｉＡｓＦ6 ，ＬｉＰＦ6 ，ＬｉＢＦ4 ，ＬｉＣｌＯ4 ，ＬｉＢ（Ｃ6 Ｈ5 ）4 ，ＬｉＣＨ3 ＳＯ3 ，ＬｉＣＦ3 ＳＯ3 ，ＬｉＮ（ＣＦ3 ＳＯ2 ）2 ，ＬｉＮ（Ｃ2 Ｆ5 ＳＯ2 ）2 ，ＬｉＮ（Ｃ4 Ｆ9 ＳＯ2 ）（ＣＦ3 ＳＯ2 ），ＬｉＣ（ＣＦ3 ＳＯ2 ）3 ，ＬｉＡｌＣｌ4 ，ＬｉＳｉＦ6 ，ＬｉＣｌあるいはＬｉＢｒが挙げられ、いずれか１種または２種以上を混合して用いてもよい。
【００５４】
中でも、ＬｉＰＦ6 は、高い導電率を得ることができ、酸化安定性にも優れているので好ましく、ＬｉＢＦ4 は、熱的安定性および酸化安定性に優れているので好ましい。また、ＬｉＣＦ3 ＳＯ3 は熱的安定性が高いので好ましく、ＬｉＣｌＯ4 は高い導電率が得られるので好ましい。更に、ＬｉＮ（ＣＦ3 ＳＯ2 ）2 ，ＬｉＮ（Ｃ2 Ｆ5 ＳＯ2 ）2 ，ＬｉＣ（ＣＦ3 ＳＯ2 ）3 およびＬｉＮ（Ｃ4 Ｆ9 ＳＯ2 ）（ＣＦ3 ＳＯ2 ）は、比較的高い導電率を得ることができ、熱的安定性も高いので好ましい。更に、これらのうちの少なくとも２種を混合して用いれば、それらの効果を合わせて得ることができるのでより好ましい。
【００５５】
これらリチウム塩の含有量（濃度）は溶媒に対して０．５ｍｏｌ／ｋｇ以上３．０ｍｏｌ／ｋｇ以下の範囲内であることが好ましい。この範囲外ではイオン伝導度の極端な低下により十分な電池特性が得られなくなる虞があるからである。
【００５６】
この電解質は、更に、炭酸イオンを含有していることが好ましい。この炭酸イオンは例えば正極１２に含まれる炭酸塩が溶解することにより生成したものでもよく、正極１２とは別に電解質に添加されたものでもよい。これにより上述したように負極１４の表面に被膜１４Ｃを形成することができるからである。
【００５７】
なお、この電解質は電解液のみにより構成されていてもよいが、更に電解液を保持する高分子化合物を含有することによりゲル状とされていてもよい。高分子化合物としては、例えば、ポリアクリロニトリル、ポリフッ化ビニリデン、ポリフッ化ビニリデンとポリヘキサフルオロプロピレンの共重合体、ポリテトラフルオロエチレン、ポリヘキサフルオロプロピレン、ポリエチレンオキサイド、ポリプロピレンオキサイド、ポリフォスファゼン、ポリシロキサン、ポリ酢酸ビニル、ポリビニルアルコール、ポリメタクリル酸メチル、ポリアクリル酸、ポリメタクリル酸、スチレン−ブタジエンゴム、ニトリル−ブタジエンゴム、ポリスチレンあるいはポリカーボネートが挙げられる。特に、電気化学的安定性の点からは、ポリアクリロニトリル、ポリフッ化ビニリデン、ポリヘキサフルオロプロピレンあるいはポリエチレンオキサイドの構造を持つ高分子化合物を用いることが望ましい。電解液に対する高分子化合物の添加量は、両者の相溶性によっても異なるが、通常、電解液の５質量％〜５０質量％程度が好ましい。
【００５８】
また、電解液を窒化リチウム，ヨウ化リチウムあるいは水酸化リチウムの多結晶、ヨウ化リチウムと三酸化二クロムとの混合物、またはヨウ化リチウムと硫化チリウムと亜硫化二リンとの混合物などを含む無機伝導体に保持させるようにしてもよく、高分子材料と無機伝導体との混合物に保持させるようにしてもよい。
【００５９】
この二次電池は、例えば、次のようにして製造することができる。
【００６０】
まず、例えば、リチウムを吸蔵・離脱可能な正極材料と、導電剤と、結着剤と、炭酸塩とを混合して正極合剤を調製し、この正極合剤をＮ−メチル−２−ピロリドンなどの溶剤に分散させてペースト状の正極合剤スラリーとする。続いて、この正極合剤スラリーを正極集電体１２Ａに塗布し溶剤を乾燥させたのち、ロールプレス機などにより圧縮成型し、正極活物質層１２Ｂが形成された正極集電体１２Ａを所定の形状に打ち抜くことにより正極１２を作製する。
【００６１】
次いで、例えば、リチウムを吸蔵・離脱可能な負極材料と、結着剤とを混合して負極合剤を調製し、この負極合剤をＮ−メチル−２−ピロリドンなどの溶剤に分散させてペースト状の負極合剤スラリーとする。続いて、この負極合剤スラリーを負極集電体１４Ａに塗布し溶剤を乾燥させたのち、ロールプレス機などにより圧縮成型して負極活物質層１４Ｂを形成し、負極１４を作製する。その際、正極活物質層１２Ｂと負極活物質層１４Ｂとの容量の割合を調整し、上述したように充電の途中で負極１４にリチウム金属が析出するようにする。
【００６２】
正極１２および負極１４を作製したのち、例えば、負極１４、電解質を含浸させたセパレータ１５および正極１２を積層して、外装カップ１３と外装缶１１との中に入れ、それらをかしめる。その際、電解質に炭酸イオンを添加するようにしてもよい。これにより、図１に示した二次電池が完成する。
【００６３】
この二次電池は次のように作用する。
【００６４】
この二次電池では、充電を行うと、正極活物質層１２Ｂからリチウムイオンが離脱し、セパレータ１５に含浸された電解液を介して、まず、負極活物質層１４Ｂに含まれるリチウムを吸蔵・離脱可能な負極材料に吸蔵される。更に充電を続けると、開回路電圧が過充電電圧よりも低い状態において、充電容量がリチウムを吸蔵・離脱可能な負極材料の充電容量能力を超え、リチウムを吸蔵・離脱可能な負極材料の表面にリチウム金属が析出し始める。そののち、充電を終了するまで負極１４にはリチウム金属が析出し続ける。これにより、負極活物質層１４Ｂの外観は、例えばリチウムを吸蔵・離脱可能な負極材料として黒鉛を用いる場合、黒色から黄金色、更には白銀色へと変化する。
【００６５】
次いで、放電を行うと、まず、負極１４に析出したリチウム金属がイオンとなって溶出し、セパレータ１５に含浸された電解液を介して、正極活物質層１２Ｂに吸蔵される。更に放電を続けると、負極活物質層１４Ｂ中のリチウムを吸蔵・離脱可能な負極材料に吸蔵されたリチウムイオンが離脱し、電解液を介して正極活物質層１２Ｂに吸蔵される。よって、この二次電池では、従来のいわゆるリチウム二次電池およびリチウムイオン二次電池の両方の特性、すなわち高いエネルギー密度および良好な充放電サイクル特性が得られる。
【００６６】
特に、本実施の形態では、正極１２に含まれる炭酸塩が電解質に溶解することにより生成した炭酸イオン、あるいは電解質に添加された炭酸イオンが、充電の際に、負極１４の表面でリチウムなどと反応し、負極１４の表面に炭酸塩を含む被膜１４Ｃを形成する。よって、負極１４にリチウム金属を析出させた状態で保存しても、負極１４に析出したリチウム金属が電解質などと反応して失活してしまうことが抑制される。
【００６７】
このように本実施の形態によれば、正極１２が炭酸塩を含有するようにしたので、または電解質が炭酸イオンを含有するようにしたので、負極１４の表面に炭酸塩を含む被膜１４Ｃを形成することができ、負極１４に析出したリチウム金属が電解質などと反応して失活してしまうことを抑制することができる。よって、充電保存時における容量劣化を抑制することができる。
【実施例】
【００６８】
更に、本発明の具体的な実施例について詳細に説明する。
【００６９】
（実施例１−１, １−２）
負極の容量が、リチウムの吸蔵・離脱による容量成分と、リチウムの析出・溶解による容量成分とを含み、かつその和により表され、図１に示した構造を有する二次電池を作製した。ここでは、図１を参照し、図１に示した符号を用いて説明する。
【００７０】
まず、正極材料として平均粒径５μｍのリチウム・コバルト複合酸化物（ＬｉＣｏＯ2 ）を用い、このリチウム・コバルト複合酸化物９７質量部と、導電剤である平均粒径１μｍのグラファイト１質量部と、結着剤であるポリフッ化ビニリデン２質量部と、炭酸塩５質量部とを混合して正極合剤を調製した。その際、炭酸塩として実施例１−１では炭酸リチウムを用い、実施例１−２では炭酸カリウムを用いた。次いで、この正極合剤を溶剤であるＮ−メチル−２−ピロリドンに分散させて正極合剤スラリーとしたのち、アルミニウム箔よりなる正極集電体１２Ａの片面に均一に塗布して乾燥させ、ロールプレス機で圧縮成型して正極活物質層１２Ｂを形成し、正極１２を作製した。その際、正極活物質層１２Ｂの厚みあるいは塗布密度などを調節して、正極活物質層１２Ｂの容量を２．０ｍＡｈ／ｃｍ2 とした。
【００７１】
また、負極材料である平均粒径２５μｍのグラファイト９２質量部と、結着剤であるポリフッ化ビニリデン８質量部とを混合して負極合剤を調製した。次いで、この負極合剤を溶剤であるＮ−メチル−２−ピロリドンに分散させて負極合剤スラリーとしたのち、銅箔よりなる負極集電体１４Ａの片面に均一に塗布して乾燥させ、ロールプレス機で圧縮成型して負極合剤層１４Ｂを形成し、負極１４を作製した。その際、負極活物質層１４Ｂの厚みあるいは塗布密度などを調節して、負極活物質層１４Ｂの容量を１．１ｍＡｈ／ｃｍ2 とした。すなわち、負極活物質層１４Ｂの容量を正極活物質層１２Ｂの容量よりも小さくし、充電の途中で負極１４にリチウム金属が析出して、負極１４の容量がリチウムの吸蔵・離脱による容量成分と、リチウムの析出・溶解による容量成分とを含み、かつその和で表されるようにした。
【００７２】
正極１２および負極１４を作製したのち、外装カップ１３に負極１４およびセパレータ１５をこの順で置き、この上から電解液を注入し、正極１２を入れた外装缶１１を被せたのち、外装カップ１３および外装缶１１の周縁部をガスケット１６を介してかしめることにより、コイン型の二次電池を作製した。電解液は、エチレンカーボネート（ＥＣ）とジメチルカーボネート（ＤＭＣ）とを１：１の体積比で混合した溶媒に電解質塩としてＬｉＰＦ6 を１．０ｍｏｌ／ｄｍ3 の含有量で溶解させたものを用た。セパレータ１５には、厚み２５μｍのポリエチレン製のものを使用した。
【００７３】
また、実施例１−１, １−２に対する比較例１−１として、正極に炭酸塩を添加しないことを除き、他は実施例１−１, １−２と同様にして二次電池を作製した。
【００７４】
得られた実施例１−１, １−２および比較例１−１の二次電池について、充放電試験を行い、初回放電容量を求めた。充放電試験では、２３℃で負荷０．１Ｃの定電流定電圧充電を上限４．２Ｖまで１５時間行い、充電後１２時間放置したのち、負荷０．１Ｃの定電流放電を終止電圧３．０Ｖまで行うという工程を用いて評価を行った。すなわち、初回放電容量が大きい方が充電後の保存時における容量劣化が小さいことを意味する。なお、０．１Ｃとは初回容量を１０時間で放電しきる電流値をいう。
【００７５】
表１に得られた結果を示す。なお、表１に示した初回放電容量というのは、比較例１−１の初回放電容量を１００として実施例１−１，１−２の放電容量を相対的に表したものである。
【００７６】
また、実施例１−１，１−２および比較例１−１の二次電池について、上述した条件で１サイクル充放電を行ったのち再度完全充電させたものを解体し、目視および 7Ｌｉ核磁気共鳴分光法により、負極活物質層１４Ｂにリチウム金属が析出しているか否かを調べた。更に、上述した条件で２サイクル充放電を行い、完全放電させたものを解体し、同様にして、負極活物質層１４Ｂにリチウム金属が析出しているか否かを調べた。
【００７７】
その結果、実施例１−１，１−２および比較例１−１，１−２の二次電池では、完全充電状態においては負極活物質層１４Ｂにリチウム金属の存在が認められ、完全放電状態においてはリチウム金属の存在が認められなかった。すなわち、負極１４の容量は、リチウムの吸蔵・離脱による容量成分と、リチウム金属の析出・溶解による容量成分とを含み、かつその和により表されることが確認された。
【００７８】
【表１】
2005197174.tif 000003
【００７９】
表１に示したように、実施例１−１, １−２によれば、比較例１−１に比べて、初回放電容量を大きくすることができた。
【００８０】
すなわち、負極１４の容量が軽金属の吸蔵・離脱による容量成分と、軽金属の析出・溶解による容量成分とを含み、かつその和により表される二次電池において、正極１２に炭酸塩を含ませるようにすれば、充電後の保存時における容量劣化を抑制することができることが分かった。
【００８１】
（実施例２−１, ２−２）
電解液として、エチレンカーボネート（ＥＣ）とプロピレンカーボネート（ＰＣ）とを１：１の体積比で混合した溶媒に電解質塩としてＬｉＰＦ6 を１．０ｍｏｌ／ｄｍ3 の含有量で溶解させたものを用いたことを除き、他は実施例１−１，１−２と同様にして、二次電池を作製した。また、実施例２−１, ２−２に対する比較例２−１として、正極に炭酸塩を添加しないことを除き、他の実施例２−１, ２−２と同様にして二次電池を作製した。
【００８２】
得られた実施例２−１, ２−２および比較例２−１の二次電池について、実施例１−１, ２−２と同様にして充放電試験を行い、初回放電容量を求めた。表２に得られた結果を示す。なお、表２に示した初回放電容量というのは、比較例２−１の初回放電容量を１００として実施例２−１，２−２の放電容量を相対的に表したものである。
【００８３】
【表２】
2005197174.tif 000004
【００８４】
表２に示したように、実施例２−１, ２−２によれば、実施例１−１，１−２と同様に、比較例２−１に比べて、初回放電容量を向上させることができた。
【００８５】
すなわち、電解液の組成を変化させても、正極１２に炭酸塩を含ませるようにすれば、充電後の保存時における容量劣化を抑制することができることが分かった。
【００８６】
以上、実施の形態および実施例を挙げて本発明を説明したが、本発明は上記実施の形態および実施例に限定されるものではなく、種々変形可能である。例えば、上記実施の形態および実施例においては、正極１２に炭酸塩を含む場合について説明したが、正極１２に炭酸塩を含むと共に電解質に炭酸イオンを含んでいてもよいし、正極１２に炭酸塩を含み電解質には炭酸イオンを含んでいなくてもよいし、逆に、正極１２に炭酸塩を含まず電解質に炭酸イオンを含んでいてもよい。例えば、正極１２に炭酸塩を添加しても、全てが溶解して正極１２に炭酸塩が残っていない場合や、一部が溶解して一部が正極１２に残り、電解質の炭酸イオンが全て被膜１４Ｃの形成に用いられて電解質には炭酸イオンが残っていない場合などもあるからである。
【００８７】
また、正極１２に添加した炭酸塩、または電解質に溶解したあるいは添加された炭酸イオンの全てが被膜１４Ｃの形成に用いられ、正極１２および電解質に残っていなくてもよい。
【００８８】
更に、上記実施の形態および実施例においては、被膜１４Ｃが炭酸塩を含む場合について説明したが、形成される被膜１４Ｃの組成は、電解質の組成などにより変化することもあるので、被膜１４Ｃに炭酸塩が含まれない場合もある。
【００８９】
加えて、上記実施の形態および実施例においては、正極１２に炭酸塩を添加する場合について説明したが、正極１２に炭酸塩を添加すると共に電解質にも炭酸イオンを添加するようにしてもよいし、正極１２のみに炭酸塩を添加するようにしてもよいし、電解質のみに炭酸イオンを添加するようにしてもよい。
【００９０】
加えてまた、上記実施の形態および実施例においては、軽金属としてリチウムを用いる場合について説明したが、ナトリウム（Ｎａ）あるいはカリウム（Ｋ）などの他のアルカリ金属、またはマグネシウムあるいはカルシウム（Ｃａ）などのアルカリ土類金属、またはアルミニウムなどの他の軽金属、またはリチウムあるいはこれらの合金を用いる場合についても、本発明を適用することができ、同様の効果を得ることができる。その際、軽金属を吸蔵および離脱することが可能な負極材料、正極材料、非水溶媒、あるいは電解質塩などは、その軽金属に応じて選択される。但し、軽金属としてリチウムまたはリチウムを含む合金を用いるようにすれば、現在実用化されているリチウムイオン二次電池との電圧互換性が高いので好ましい。なお、軽金属としてリチウムを含む合金を用いる場合には、電解質中にリチウムと合金を形成可能な物質が存在し、析出の際に合金を形成してもよく、また、負極にリチウムと合金を形成可能な物質が存在し、析出の際に合金を形成してもよい。
【００９１】
更にまた、上記実施の形態および実施例においては、コイン型の二次電池について説明したが、本発明は、巻回構造を有する円筒型、楕円型、多角形型あるいはラミネート型の二次電池、または正極および負極を折り畳んだりあるいは積み重ねた構造を有する二次電池についても同様に適用することができる。加えて、いわゆるボタン型，角型あるいは大型などの二次電池についても適用することができる。また、二次電池に限らず、一次電池についても適用することができる。
【図面の簡単な説明】
【００９２】
【図１】本発明の一実施の形態に係る二次電池の構成を表す断面図である。
【符号の説明】
【００９３】
１１…外装缶、１２…正極、１２Ａ…正極集電体、１２Ｂ…正極活物質層、１３…外装カップ、１４…負極、１４Ａ…負極集電体、１４Ｂ…負極活物質層、１４Ｃ…被膜、１５…セパレータ、１６…ガスケット。
【図１】
2005197174.tif 000005